(57)【要約】【課題】固有ひずみデータベースを簡易かつ厳密性高く構築でき、溶接構造物の溶接変形等を簡易かつ厳密性高く解析可能な固有ひずみ法に基づく解析技術を提供する。【解決手段】解析装置２０は、溶接のプロセスタイプを含む溶接条件、溶接構造物の母材となる材料及び溶接材料の材料物性値、並びに温度段階を含む溶接諸条件（パラメータ）の入力を受け付け、溶接材料の材料物性値について、プロセスタイプ及び温度段階に応じて受け付けた値と異なる値を設定可能に構成される溶融物性値条件設定手段２４と、溶接諸条件と、溶融物性値条件設定手段が設定した溶接材料の材料物性値とを用いて、溶接構造物に発生する固有ひずみ値を導出する固有ひずみ導出手段２５と、溶接諸条件と固有ひずみ導出手段が導出した固有ひずみ値とを用いて、溶接構造物に対して有限要素法に基づく弾性計算を行う弾性解析手段２６とを具備する。【選択図】  図２
2015123501.tif 000002
【特許請求の範囲】
【請求項１】
溶接構造物の溶接後における角変形量および残留応力を解析する装置であり、
溶接のプロセスタイプ、溶接時の溶接速度、電流、電圧、トーチ角度、効率、および溶接ワイヤの供給速度を含む溶接条件と、溶接構造物の母材となる材料および溶接材料の材料物性値、溶接構造物の溶接材料の溶融温度、温度段階、開先形状、並びに板厚等の前記溶接構造物の溶接後における角変形量および残留応力を解析するために必要なパラメータである溶接諸条件の入力を受け付け、前記溶接材料の材料物性値について、前記溶接諸条件に含まれる前記プロセスタイプおよび前記温度段階に応じて受け付けた値と異なる値を設定可能に構成される溶融物性値条件設定手段と、
前記溶接諸条件と、前記溶融物性値条件設定手段が設定した前記溶接材料の材料物性値とを用いて、前記溶接構造物の溶接部に発生する固有ひずみ値を導出する固有ひずみ導出手段と、
前記溶接諸条件と前記固有ひずみ導出手段が導出した前記溶接構造物に発生する固有ひずみ値とを用いて、前記溶接構造物に対して有限要素法に基づく弾性計算を行う弾性解析手段と、を具備することを特徴とする解析装置。
【請求項２】
前記プロセスタイプは、前記溶接材料が供給されるプロセスか否かで分類され、
前記温度段階は、前記溶接材料の温度が室温から前記溶接諸条件に含まれる前記溶接材料の溶融温度まで上昇する昇温過程の温度域にある第１段階と、前記溶融温度を超えている温度域にある第２段階と、前記溶融温度から室温へ向けて下降する冷却過程の温度域にある第３段階とに分類されており、
前記溶融物性値条件設定手段は、前記温度段階が前記第２段階にある場合、および前記プロセスタイプが前記溶接材料が供給されるプロセスであって、前記温度段階が前記第１段階にある場合には、前記溶接材料の材料物性値として受け付けた値と異なる値を前記溶接材料の材料物性値として設定する一方、前記温度段階が前記第３段階にある場合、および前記プロセスタイプが前記溶接材料が供給されないプロセスであって、前記温度段階が前記第１段階にある場合には、前記溶接材料の材料物性値として受け付けた値を前記溶接材料の材料物性値として設定するように構成されることを特徴とする請求項１記載の解析装置。
【請求項３】
前記溶融物性値条件設定手段は、前記溶接材料の材料物性値として受け付けた値と異なる値を前記溶接材料の材料物性値として設定する場合、前記溶融物性値条件設定手段が前記溶接材料の材料物性値として設定する値を、前記溶接部の流体を再現する強度が弱く温度依存性のない物性値とするように構成されることを特徴とする請求項１または２記載の解析装置。
【請求項４】
前記溶融物性値条件設定手段は、前記プロセスタイプと前記温度段階との各組み合わせに対して、前記溶接材料の材料物性値として設定すべき値の情報を有するデータを参照し、前記溶接諸条件に含まれる前記プロセスタイプおよび前記温度段階に対応する値を前記溶接材料の材料物性値として設定するように構成されることを特徴とする請求項１から３の何れか１項に記載の解析装置。
【請求項５】
前記固有ひずみ導出手段が、前記溶接諸条件と、前記溶融物性値条件設定手段が設定した前記溶接材料の材料物性値とを用いて、前記溶接部の固有ひずみ値を計算した結果を当該計算に使用したパラメータと関連付けて保存する固有ひずみデータベースを、前記固有ひずみ導出手段および弾性解析手段が参照可能な記憶領域に保持させることを特徴とする請求項１から４の何れか１項に記載の解析装置。
【請求項６】
前記固有ひずみ導出手段は、前記溶融物性値条件設定手段が設定した前記溶接材料の材料物性値とを用いて、前記溶接部に発生する固有ひずみ値を計算すること、および前記固有ひずみデータベースを参照し、受け付けた前記溶接諸条件と関連付けられる前記溶接部の固有ひずみ値を取得することの何れか一方によって、前記溶接部に発生する固有ひずみ値を導出するように構成されることを特徴とする請求項５に記載の解析装置。
【請求項７】
溶接のプロセスタイプ、溶接時の溶接速度、電流、電圧、トーチ角度、効率、および溶接ワイヤの供給速度を含む溶接条件と、溶接構造物の母材となる材料および溶接材料の材料物性値、溶接構造物の溶接材料の溶融温度、温度段階、開先形状、並びに板厚等の前記溶接構造物の溶接後における角変形量および残留応力を解析するために必要なパラメータである溶接諸条件の入力を受け付け、前記溶接材料の材料物性値について、前記溶接諸条件に含まれる前記プロセスタイプおよび前記温度段階に応じて受け付けた値と異なる値を設定可能に構成される溶融物性値条件設定手段と、前記溶接諸条件と、前記溶融物性値条件設定手段が設定した前記溶接材料の材料物性値とを用いて、前記溶接構造物の溶接部に発生する固有ひずみ値を導出する固有ひずみ導出手段と、前記溶接諸条件と前記固有ひずみ導出手段が導出した前記溶接構造物に発生する固有ひずみ値とを用いて、前記溶接構造物に対して有限要素法に基づく弾性計算を行う弾性解析手段として機能するコンピュータを用いて、溶接構造物の溶接変形および残留応力を解析する方法であり、
前記溶融物性値条件設定手段が、前記溶接諸条件に含まれる前記プロセスタイプおよび前記温度段階が予め設定した条件に合致する場合に前記溶接材料の物性値として受け付けた値とは異なる値を前記溶接材料の物性値として設定する第１のステップと、
前記固有ひずみ導出手段が、前記第１のステップで設定される前記溶接材料の物性値を用いて前記溶接構造物の溶接部に発生する固有ひずみ値を導出する第２のステップと、
前記弾性解析手段が、前記第２のステップで得られる固有ひずみ値を用いて、前記溶接構造物に対して有限要素法に基づく弾性計算を行う第３のステップと、を具備することを特徴とする解析方法。
【請求項８】
溶接構造物の溶接変形および残留応力を解析する解析手順をコンピュータに実行させるプログラムであり、
前記解析手順は、溶接のプロセスタイプ、溶接時の溶接速度、電流、電圧、トーチ角度、効率、および溶接ワイヤの供給速度を含む溶接条件と、溶接構造物の母材となる材料および溶接材料の材料物性値、溶接構造物の溶接材料の溶融温度、温度段階、開先形状、並びに板厚等の前記溶接構造物の溶接後における角変形量および残留応力を解析するために必要なパラメータである溶接諸条件の入力を受け付け、前記溶接諸条件に含まれる前記プロセスタイプおよび前記温度段階が予め設定した条件に合致する場合に前記溶接材料の物性値として受け付けた値とは異なる値を前記溶接材料の物性値として設定する第１のステップと、
前記第１のステップで設定される前記溶接材料の物性値を用いて前記溶接構造物の溶接部に発生する固有ひずみ値を導出する第２のステップと、
前記第２のステップで得られる固有ひずみ値を用いて、前記溶接構造物に対して有限要素法に基づく弾性計算を行う第３のステップと、を具備することを特徴とする解析プログラム。
【発明の詳細な説明】
【技術分野】
【０００１】
本発明は、解析装置、解析方法および解析プログラムに関する。
【背景技術】
【０００２】
例えば、構造物の溶接時に生じる溶接変形や残留応力が構造物の品質に影響を事前に予測するため等、現象が製品に与える影響を事前に評価する目的等でコンピュータシミュレーションを利用した解析が行われている。
【０００３】
溶接変形および残留応力の解析では、有限要素法を用いた熱弾塑性解析法や固有ひずみ法等の解析手法が提案されている。これらの提案されている解析手法のうち、溶接現象の非線形挙動を解析する熱弾塑性解析法は、経時変化を再現することが可能であるが、解析ステップが膨大なものとなり大型構造物などの大規模な解析を行う場合には膨大な計算時間を要する。一方、弾性解析法を用いる固有ひずみ法は、計算時間の短い線形解析が適用されることから、複雑な大型構造物であっても比較的短時間で解析できる利点がある。そのため、溶接変形の解析手法として利用されている。
【０００４】
このような溶接変形や残留応力を解析する技術の一例としては、例えば、特開平０６−１８０２７１号公報（特許文献１）、および特開２００６−８７９号公報（特許文献２）等に記載される。
【先行技術文献】
【特許文献】
【０００５】
【特許文献１】特開平０６−１８０２７１号公報
【特許文献２】特開２００６−８７９号公報
【発明の概要】
【発明が解決しようとする課題】
【０００６】
固有ひずみ法に基づく解析では、溶接条件、溶接材料（溶着金属）の材料物性、並びに溶接構造物の材料物性、開先形状、および板厚等の溶接諸条件（パラメータ）を変えながら実験測定または熱弾塑性解析を行って求められる固有ひずみ（塑性ひずみ）のデータを、例えばデータベース化し、代表とする小規模形状の単位でまとめられた固有ひずみデータベース（以下、「固有ひずみＤＢ」とする。）として所有している。そして、固有ひずみＤＢの値を大型構造物の各溶接部に初期条件として展開（入力）する弾性解析によって、構造物全体の溶接変形及び残留応力が導出される。
【０００７】
固有ひずみは、継手形状、構造物の材料、構造物の板厚、および溶接条件等によって変化するため、固有ひずみ法に基づく解析の精度は、データベースの厳密さに依存する。データベースの構築方法としては、実験計測による方法、または厳密な熱弾塑性解析による方法が主な方法であり、実験費用等を考慮した場合、厳密な熱弾塑性解析による方法が採用されることが多い。厳密な熱弾塑性解析を行うためには、溶接現象に伴う溶接材料の溶融挙動を再現する必要がある。
【０００８】
しかしながら、溶接時の溶融現象を再現する解析は、高温物性値の不安定さから解析の収束性が悪く、解析ステップを十分に小さくする必要があるため、解析ステップ数が多くなり、解析を短時間にて行えないという課題がある。
【０００９】
また、溶接時の溶融現象を再現するためには、溶融領域において、それまでに蓄積した固有ひずみをリセットする必要があるが、解析モデル初期形状を基準として固有ひずみを定義する有限要素法では、単純にひずみをリセットした場合は解析モデルが初期に戻ってしまうため、溶融現象を十分に再現できず、固有ひずみＤＢを厳密性高く構築できないという課題がある。
【００１０】
本発明は、上述した課題を解決するためになされたものであり、固有ひずみ法に基づく解析において、固有ひずみＤＢを簡易かつ厳密性高く構築でき、溶接構造物の溶接変形および残留応力を簡易かつ厳密性高く解析可能な解析装置、解析方法、および解析プログラムを提供することを目的とする。
【課題を解決するための手段】
【００１１】
本発明の実施形態に係る解析装置は、上述した課題を解決するため、溶接構造物の溶接後における角変形量および残留応力を解析する装置であり、溶接のプロセスタイプ、溶接時の溶接速度、電流、電圧、トーチ角度、効率、および溶接ワイヤの供給速度を含む溶接条件と、溶接構造物の母材となる材料および溶接材料の材料物性値、溶接構造物の溶接材料の溶融温度、温度段階、開先形状、並びに板厚等の前記溶接構造物の溶接後における角変形量および残留応力を解析するために必要なパラメータである溶接諸条件の入力を受け付け、前記溶接材料の材料物性値について、前記溶接諸条件に含まれる前記プロセスタイプおよび前記温度段階に応じて受け付けた値と異なる値を設定可能に構成される溶融物性値条件設定手段と、前記溶接諸条件と、前記溶融物性値条件設定手段が設定した前記溶接材料の材料物性値とを用いて、前記溶接構造物の溶接部に発生する固有ひずみ値を導出する固有ひずみ導出手段と、前記溶接諸条件と前記固有ひずみ導出手段が導出した前記溶接構造物に発生する固有ひずみ値とを用いて、前記溶接構造物に対して有限要素法に基づく弾性計算を行う弾性解析手段と、を具備することを特徴とする。
【００１２】
本発明の実施形態に係る解析方法は、上述した課題を解決するため、溶接のプロセスタイプ、溶接時の溶接速度、電流、電圧、トーチ角度、効率、および溶接ワイヤの供給速度を含む溶接条件と、溶接構造物の母材となる材料および溶接材料の材料物性値、溶接構造物の溶接材料の溶融温度、温度段階、開先形状、並びに板厚等の前記溶接構造物の溶接後における角変形量および残留応力を解析するために必要なパラメータである溶接諸条件の入力を受け付け、前記溶接材料の材料物性値について、前記溶接諸条件に含まれる前記プロセスタイプおよび前記温度段階に応じて受け付けた値と異なる値を設定可能に構成される溶融物性値条件設定手段と、前記溶接諸条件と、前記溶融物性値条件設定手段が設定した前記溶接材料の材料物性値とを用いて、前記溶接構造物の溶接部に発生する固有ひずみ値を導出する固有ひずみ導出手段と、前記溶接諸条件と前記固有ひずみ導出手段が導出した前記溶接構造物に発生する固有ひずみ値とを用いて、前記溶接構造物に対して有限要素法に基づく弾性計算を行う弾性解析手段として機能するコンピュータを用いて、溶接構造物の溶接変形および残留応力を解析する方法であり、前記溶融物性値条件設定手段が、前記溶接諸条件に含まれる前記プロセスタイプおよび前記温度段階が予め設定した条件に合致する場合に前記溶接材料の物性値として受け付けた値とは異なる値を前記溶接材料の物性値として設定する第１のステップと、前記固有ひずみ導出手段が、前記第１のステップで設定される前記溶接材料の物性値を用いて前記溶接構造物の溶接部に発生する固有ひずみ値を導出する第２のステップと、前記弾性解析手段が、前記第２のステップで得られる固有ひずみ値を用いて、前記溶接構造物に対して有限要素法に基づく弾性計算を行う第３のステップと、を具備することを特徴とする。
【００１３】
本発明の実施形態に係る解析プログラムは、上述した課題を解決するため、溶接構造物の溶接変形および残留応力を解析する解析手順をコンピュータに実行させるプログラムであり、前記解析手順は、溶接のプロセスタイプ、溶接時の溶接速度、電流、電圧、トーチ角度、効率、および溶接ワイヤの供給速度を含む溶接条件と、溶接構造物の母材となる材料および溶接材料の材料物性値、溶接構造物の溶接材料の溶融温度、温度段階、開先形状、並びに板厚等の前記溶接構造物の溶接後における角変形量および残留応力を解析するために必要なパラメータである溶接諸条件の入力を受け付け、前記溶接諸条件に含まれる前記プロセスタイプおよび前記温度段階が予め設定した条件に合致する場合に前記溶接材料の物性値として受け付けた値とは異なる値を前記溶接材料の物性値として設定する第１のステップと、前記第１のステップで設定される前記溶接材料の物性値を用いて前記溶接構造物の溶接部に発生する固有ひずみ値を導出する第２のステップと、前記第２のステップで得られる固有ひずみ値を用いて、前記溶接構造物に対して有限要素法に基づく弾性計算を行う第３のステップと、を具備することを特徴とする。
【発明の効果】
【００１４】
本発明によれば、溶接部の固有ひずみデータベースを簡易かつ厳密性高く構築でき、溶接構造物の溶接変形および残留応力を簡易かつ厳密性高く解析することができる。
【図面の簡単な説明】
【００１５】
【図１】本発明の実施形態に係る解析装置のハードウェア構成の一例を示した概略図。
【図２】本発明の実施形態に係る解析装置の機能的な構成を示す機能ブロック図。
【図３】本発明の実施形態に係る解析装置が参照する溶接材料物性値設定テーブルを説明する説明図であり、（Ａ）が溶接材料物性値設定テーブルの概念図、（Ｂ）が溶接構造物の溶接時に生じる温度変化を示すグラフ。
【図４】本発明の実施形態に係る解析装置が行う溶接変形等解析手順の処理の流れを示す処理フロー図。
【図５】溶接構造物の３次元有限要素モデルの一例を示す説明図。
【図６】パス数（横軸）に対する溶接構造物（または溶接構造物の３次元有限要素モデル）の溶接後の角変形量／度（縦軸）の関係を示すグラフ。
【図７】Ｑ／ｈ2（Ｑ：単位溶接長当りの入熱量、ｈ：板厚）（横軸）に対する溶接構造物（または溶接構造物の３次元有限要素モデル）の溶接後の角変形量／度（縦軸）の関係を示すグラフ。
【発明を実施するための形態】
【００１６】
以下、本発明の実施形態に係る解析装置、解析方法、および解析プログラムについて、添付の図面を参照して説明する。
【００１７】
図１は、本発明の実施形態に係る解析装置のハードウェア構成の一例を示した概略図である。
【００１８】
本発明の実施形態に係る解析装置は、例えば、ハードウェアであるコンピュータ１とコンピュータ１を溶接変形および残留応力を解析する解析装置として機能させるプログラム（以下、「解析ＰＧ」とする。）１０と協働することによって当該機能が実現される。
【００１９】
コンピュータ１は、プロセッサの一例であるＣＰＵ（中央演算処理装置）２と、ＲＡＭ（Ｒａｎｄｏｍ  Ａｃｃｅｓｓ  Ｍｅｍｏｒｙ）等の主記憶装置３と、ＲＯＭ（Ｒｅａｄ  Ｏｎｌｙ  Ｍｅｍｏｒｙ）およびＨＤＤ（Ｈａｒｄ  Ｄｉｓｋ  Ｄｒｉｖｅ）等の補助記憶装置４と、キーボードやマウス等の入力装置５と、ディスプレイ、プリンタ等の出力装置６と、外部装置と通信を行う通信装置７とを備える。
【００２０】
コンピュータ１は、例えば、計算サーバー８等のネットワーク上にある外部装置と通信装置７を介して接続することができ、外部装置とデータを送受信することができる。例えば、コンピュータ１は、計算サーバー８に演算処理の少なくとも一部を実行させたり、実行結果を受け取ったりすることができる。なお、コンピュータ１は、計算サーバー８以外の外部装置ともネットワーク接続することができる。
【００２１】
ＲＯＭ等のＣＰＵ２がアクセス可能な補助記憶装置４には、解析に使用されるプログラムやデータの一例である解析ＰＧ１０および溶接材料物性値テーブル１１が記憶されており、解析ＰＧ１０および解析ＰＧ１０の実行に必要なデータをＲＡＭ等の主記憶装置３へロードし、このプログラムに従った処理を実行する。ＲＡＭ等の主記憶装置３は、ＣＰＵ２が実行するプログラムおよびデータを一時的に格納するワークエリアを提供する。
【００２２】
ここで、解析ＰＧ１０は、コンピュータ１を本発明の実施形態に係る解析装置の各手段として機能させるプログラムであり、解析ＰＧ１０はコンピュータ１を解析装置２０として機能させるプログラムである。また、解析ＰＧ１０は、コンピュータに本発明の実施形態に係る解析方法の一例である溶接変形等解析手順を実行させる観点からすれば、コンピュータに溶接変形等解析手順を実行させるプログラムである。
【００２３】
コンピュータ１が解析ＰＧ１０を実行するとき、ＣＰＵ２は、解析ＰＧ１０によって、少なくとも、溶接変形等解析手順を実行する手段として機能する。例えば、後述する図２に示される例（解析装置２０の一例）では、ＣＰＵ２は、少なくとも、溶融物性値条件設定手段、固有ひずみ導出手段、および弾性解析手段として機能する。
【００２４】
また、溶接材料物性値テーブル１１は、溶接のプロセスタイプ（図３に示される第１のタイプおよび第２のタイプ）、および温度段階（図３に示される第１〜３段階）を含むパラメータと関連付けられた溶接材料毎の物性値のデータを有しており、後述する溶接変形等解析手順（図４）を実行するために必要となる溶接材料の物性値を決定する際に参照される。
【００２５】
以下、本発明の各実施形態に係る解析装置、解析方法、および解析プログラムについて説明する。
【００２６】
図２は本発明の実施形態に係る解析装置の一例である解析装置２０の機能的な構成を示す機能ブロック図である。
【００２７】
解析装置２０は、溶接変形および残留応力を解析する装置であり、例えば、入力部２１と、出力部２２と、通信部２３と、溶融物性値条件設定手段としての溶融物性値条件設定部２４と、固有ひずみ導出手段としての固有ひずみ導出部２５と、弾性解析手段としての弾性解析部２６と、表示処理部２８と、記憶部２９と、制御部３１とを具備する。
【００２８】
入力部２１は、例えば、コンピュータとインターフェイスを介して接続される入力装置またはコンピュータ自身が備えるキーボードやマウス等の入力手段によって実現される。入力部２１は、情報の入力を受け付け、受け付けた情報を制御部３１に与える。
【００２９】
入力部２１に入力される情報の例としては、固有ひずみの導出に必要な溶接諸条件がある。溶接諸条件には、例えば、溶接条件、溶接構造物の母材となる材料および溶接材料の材料物性、溶接構造物の溶接材料の溶融温度、温度段階、開先形状、並びに板厚等がある。また、溶接条件には、例えば、溶接のプロセスタイプ、溶接時の溶接速度、電流、電圧、トーチ角度、効率、および溶接ワイヤの供給速度等がある。
【００３０】
なお、上記溶接諸条件および溶接条件は、一例であり、必ずしもこれらに限定されるものではない。また、これらの溶接諸条件の設定の仕方は、例えば、溶接層１層分を計算する度に設定しても良いし、何層分かをまとめて設定しても良い。
【００３１】
出力部２２は、例えば、コンピュータとインターフェイスを介して接続される表示装置またはコンピュータ自身が備えるディスプレイ等の表示手段、コンピュータとインターフェイスを介して接続されるプリンタ等の印字手段等によって実現される。出力部２２は、表示要求を受け取ると、当該表示要求に応じた内容を画面表示する。また、出力部２２は、印字要求を受け取ると、当該印字要求に応じた内容を印字出力する。
【００３２】
通信部２３は、例えば、図１に示される計算機サーバー８等の外部機器とデータを送受信する機能を有する。通信部２３は、制御部３１から受け取ったデータを外部機器に送信する一方、外部機器から送られてきたデータを制御部３１へ与える。
【００３３】
溶融物性値条件設定部２４は、溶接構造物の母材となる材料および溶接材料の物性値を含む溶融物性値条件を設定する機能を有する。溶融物性値条件設定部２４は、より詳細には、母材材料物性値設定部３５と、溶接材料物性値設定部３６とを備える。
【００３４】
ここで、母材材料物性値設定部３５は、溶接構造物の母材となる材料の物性値を設定する機能を有しており、入力される溶接構造物の母材となる材料の物性値を含む溶接諸条件に基づいて、溶接構造物の母材となる材料の物性値を設定する。
【００３５】
溶接材料物性値設定部３６は、溶接に伴う温度変化を追従可能にするため、溶接のプロセスタイプや温度段階等に応じて、同じ溶接材料であっても、予め設定した条件に合致する場合等の必要時には設定する溶接材料の物性値を変換して設定する。すなわち、溶接材料物性値設定部３６は、同じ溶接材料であっても、溶接のプロセスタイプや温度段階等が異なる第１のケースと第２のケースとにおいて、異なる溶接材料の物性値を設定可能に構成される。
【００３６】
溶接材料物性値設定部３６は、溶接のプロセスタイプや温度段階等に応じて、設定する溶接材料の物性値を切り替える必要があることから、溶接材料の物性値を変換する必要性の判定と、変換が必要と判定した場合に行われる溶接材料の物性値の変換とを行う必要がある。図２に示される解析装置２０では、溶接材料の物性値を変換する必要性の判定と、変換が必要と判定した場合に行われる溶接材料の物性値の変換とをより簡易に処理する観点から、溶接材料の物性値を変換する必要性を判定するために使用するパラメータの各組み合わせに対して、設定すべき溶接材料の物性値（変換が必要な場合には入力される溶接材料の物性値を変換した後の値、変換が不要な場合には入力される溶接材料の物性値）を関連付けた溶接材料物性値テーブル１１（図３）を構築しておく。
【００３７】
設定すべき溶接材料の物性値が溶接材料の物性値を変換する必要性を判定するために使用するパラメータの各組み合わせと関連付けられている溶接材料物性値テーブル１１を構築しておけば、溶接材料物性値設定部３６が溶接材料物性値テーブル１１を参照し、入力される溶接諸条件から特定される１個のパラメータの組み合わせと関連付けられる溶接材料の物性値を取得することによって、溶接材料の物性値を変換する必要性の判定と、変換が必要と判定した場合に行われる溶接材料の物性値の変換とを行うことができる。
【００３８】
固有ひずみ導出部２５は、入力される溶接諸条件と溶融物性値条件設定部２４で設定される溶融物性値条件とから固有ひずみの導出に必要な情報（以下、「導出必要情報」とする。）を取得し、取得した導出必要情報を用いて、解析対象となる溶接構造物の溶接部に発生する固有ひずみ値を計算することによって導出する。導出された固有ひずみ値は、弾性解析部２６および表示処理部２８に与えられる。
【００３９】
弾性解析部２６は、固有ひずみ導出部２５によって導出された固有ひずみ値を、各溶接部に初期条件として展開（入力）し、有限要素法に基づく弾性計算（弾性解析）を実行する。弾性解析部２６は、弾性計算（弾性解析）を実行することによって、構造物全体の溶接変形および残留応力の解析結果を得る。これらの計算結果は、表示処理部２８に与えられる。
【００４０】
表示処理部２８は、情報をディスプレイ等の表示手段に表示するための表示情報を生成する機能を有する。
【００４１】
表示処理部２８は、例えば、固有ひずみ導出部２５が導出した溶接構造物の固有ひずみ値、並びに弾性解析部２６が弾性計算を行って算出した溶接構造物の溶接変形および残留応力の解析結果等の情報を受け取ると、受け取った内容を表示するための表示情報を生成し、生成した表示情報を制御部３１へ与える。どの情報をどのように表示するかは、初期設定しておいても良いし、その都度、入力部２１から設定しても良い。
【００４２】
記憶部２９は、データの読み出し（リード）および書き込み（ライト）が可能な記憶領域を備え、当該記憶領域にデータを保持する機能を有する。記憶部２９は、溶融物性値条件設定部２４、固有ひずみ導出部２５、弾性解析部２６、および制御部３１がアクセスしてデータの読み出しおよび書き込みを行う。記憶部２９には、解析装置２０がアクセスするデータとして、少なくとも、溶接材料物性値テーブル１１が保持される。
【００４３】
制御部３１は、解析装置２０の装置全体の処理を制御する手段であり、入力部２１、出力部２２、通信部２３、溶融物性値条件設定部２４、固有ひずみ導出部２５、弾性解析部２６、表示処理部２８、および記憶部２９と相互にデータを授受し、これらを制御する機能を有する。
【００４４】
制御部３１は、入力部２１から情報を受け取ると、入力部２１が受け付けた情報の種類に応じて、出力部２２、通信部２３、溶融物性値条件設定部２４、固有ひずみ導出部２５、弾性解析部２６、表示処理部２８、および記憶部２９の何れかに入力を受け付けた情報に基づいて要求を与える。
【００４５】
制御部３１は、通信部２３から情報を受け取ると、通信部２３から受け取る情報の種類に応じて、出力部２２、溶融物性値条件設定部２４、固有ひずみ導出部２５、固有ひずみ導出部２５、弾性解析部２６、表示処理部２８、および記憶部２９の何れかに受け取った情報を与える。
【００４６】
制御部３１は、固有ひずみ導出部２５および弾性解析部２６の処理結果を表示させる要求を受け取った場合には、受け取った表示要求に対応する処理結果の情報を受け取り、受け取った処理結果の情報を表示処理部２８に与えて当該処理結果を表示する表示情報を生成させる。
【００４７】
例えば、固有ひずみ導出部２５の導出結果として得られた固有ひずみ値を表示させたい要求が与えられた場合には、制御部３１は、固有ひずみ導出部２５から得られた導出結果の情報である固有ひずみ値を受け取り、受け取った固有ひずみ値を表示処理部２８に与えて当該処理結果を表示する表示情報を表示処理部２８に生成させる。弾性解析部２６の処理結果を表示させる要求を受け取った場合には、制御部３１が弾性解析部２６の処理結果の情報を受け取り、受け取った処理結果の情報を表示処理部２８に与えて当該処理結果を表示する表示情報を表示処理部２８に生成させる。
【００４８】
制御部３１は、表示処理部２８が生成した表示情報を受け取ると、受け取った表示情報を表示要求とともに表示手段としての出力部２２に与える。出力部２２では、与えられた表示情報に基づく表示内容が表示される。
【００４９】
なお、上述した解析装置２０において、固有ひずみ導出部２５が、計算して得られた固有ひずみ値（導出結果）を、導出必要情報と関連付けて格納する固有ひずみＤＢ３８を作成するようにしても良い。固有ひずみＤＢ３８が作成されて記憶部２９に保持されている場合には、固有ひずみ導出部２５は、固有ひずみＤＢ３８を参照し、取得した導出必要情報と関連付けられる固有ひずみ値を取得することによって、固有ひずみ値を導出するようにすることができる。すなわち、取得した導出必要情報と関連付けられる固有ひずみ値が存在する場合には、固有ひずみ導出部２５による固有ひずみ計算を省くことができる。
【００５０】
また、上述した解析装置２０において、溶融物性値条件設定部２４の溶接材料物性値設定部３６は、溶接材料物性値テーブル１１を参照し、入力される溶接諸条件から特定される１個のパラメータの組み合わせと関連付けられる溶接材料の物性値を取得することによって、溶接材料の物性値を変換する必要性の判定と、変換が必要と判定した場合に行われる溶接材料の物性値の変換とを行っているが、他の手法によって行うようにしても良い。
【００５１】
例えば、溶接材料の物性値を変換する必要性の判定結果を与える判定テーブルと溶接材料の物性値の変換式との情報を記憶部２９に保持させておき、判定テーブルを用いて溶接材料の物性値を変換する必要性の判定を行い、変換が必要と判定した場合に変換式を用いて溶接材料の物性値を変換することもできる。
【００５２】
図３は本発明の実施形態に係る解析装置の一例である解析装置２０が参照する溶接材料物性値テーブル１１を説明する説明図であり、図３（Ａ）が溶接材料物性値テーブル１１の概念図、図３（Ｂ）が溶接構造物の溶接時に生じる温度変化を示すグラフである。
【００５３】
溶接材料物性値テーブル１１は、例えば、溶接材料毎に用意され、溶接材料の物性値を変換する必要性を判定するために使用するパラメータとして、入力される溶接諸条件に含まれる溶接のプロセスタイプと温度段階との２種類のパラメータの各組み合わせに対して溶接材料の物性値が関連付けられている。すなわち、溶接材料物性値テーブル１１は、溶接材料の物性値を変換する必要性を判定するために使用する２種類のパラメータを、それぞれ、行と列にもつテーブルデータである。
【００５４】
例えば、図３（Ａ）に示される溶接材料物性値テーブル１１は、溶接のプロセスタイプが２通り（第１のタイプと第２のタイプ）あり、溶接の温度段階が３通り（第１段階、第２段階、および第３段階）ある、２行３列のテーブルデータとして構成される。図３（Ａ）に示される溶接材料物性値テーブル１１では、パラメータの組み合わせと対応する第１行第１列から第２行第３列までの各セルに設定すべき溶接材料の物性値がそれぞれ与えられる。
【００５５】
ここで、溶接のプロセスタイプおよび温度段階について説明する。解析装置２０では、溶接のプロセスタイプをビードオン溶接などの溶接材料（溶接金属）が供給されないプロセスである第１のタイプと、ワイヤ供給などによって溶接部に溶接材料が供給されるプロセスである第２のタイプとに分類している。また、温度段階については、図３（Ｂ）に示されるように、溶接開始時（０秒）以降で溶接材料が温度上昇して溶融温度である融点Ｔmeltに達する迄の期間である第１段階と、溶接材料が融点Ｔmeltに到達した時点以降であって、融点Ｔmeltを超えて上昇した温度が下降に転じ、再び融点Ｔmeltに達する迄の期間である第２段階と、第２段階よりも後の期間である第３段階との３段階に分類している。
【００５６】
また、図３（Ａ）に示される溶接材料物性値テーブル１１に記載される「入力値」とは、入力される溶接諸条件に含まれる溶接材料の物性値をそのまま設定すべき溶接材料の物性値として使用することを示す。一方、「変換値」とは、例えば、溶接部の流体を再現する強度が弱く温度依存性のない物性値等の入力される溶接諸条件に含まれる溶接材料の物性値とは異なる値を設定すべき溶接材料の物性値として使用することを示している。
【００５７】
従って、第１のタイプでは、溶接材料の温度が室温から入力される溶接諸条件に含まれる溶接材料の溶融温度（融点Ｔmelt）まで上昇する昇温過程の温度域（第１段階）と溶接材料の溶融温度から室温へ向けて下降する冷却過程の温度域（第３段階）とで、与えられた溶接材料の物性値がそのまま溶接材料の物性値として設定される一方、溶融温度を超えた温度域（第２段階）では、与えられた溶接材料の物性値とは異なる値である変換値が溶接材料の物性値として設定される。また、第２のタイプでは、第１段階と第２段階とで変換値が溶接材料の物性値として設定される一方、第３段階で入力値が溶接材料の物性値として設定される。
【００５８】
続いて、本発明の実施形態に係る解析方法として、解析装置２０が行う解析手順である溶接変形等解析手順について説明する。
【００５９】
図４は、解析装置２０が行う溶接変形等解析手順（ステップＳ１〜Ｓ５）の処理の流れを示す処理フロー図である。
【００６０】
溶接変形等解析手順は、例えば、ユーザが入力部２１（図２）から入力される処理実行の要求に基づいて、制御部３１（図２）から溶接変形等解析手順の実行に必要な各処理部２２〜２９（図２）に処理ステップの実行要求が与えられ、溶接変形等解析手順の処理ステップが開始される（ＳＴＡＲＴ）。
【００６１】
溶接変形等解析手順の処理実行が開始されると、まず、解析装置２０に入力された溶接のプロセスタイプ、溶接時の溶接速度、電流、電圧、トーチ角度、効率、および溶接ワイヤの供給速度等の溶接条件、溶接（溶着）金属の材料物性、並びに溶接構造物の母材となる材料および溶接材料の材料物性、溶接構造物の溶接材料の溶融温度、温度段階、開先形状、および板厚等の溶接に関連する各種パラメータである溶接諸条件を解析計算用のパラメータとして設定する溶接諸条件設定工程が行われる（ステップＳ１）。
【００６２】
溶接諸条件（パラメータ）設定工程（ステップＳ１：ステップＳ１１〜ステップＳ１４）は、例えば、入力部２１からのパラメータ入力操作により、与えられた溶接諸条件を受け付けるステップ（ステップＳ１１）と、受け付けたパラメータをそのまま設定できるパラメータであるか、すなわち、受け付けたパラメータが溶接構造物の溶接材料の材料物性値であるか否かを判定するステップ（ステップＳ１２）と、受け付けたパラメータが溶接構造物の溶接材料の材料物性値の場合（ステップＳ１２でＹＥＳの場合）に溶接材料物性値テーブル１１を参照し、与えられた溶接諸条件から条件に該当する１個の物性値を取得し、溶接構造物の溶接材料の材料物性値として設定するステップ（ステップＳ１３）と、受け付けたパラメータが溶接構造物の溶接材料の材料物性値以外の場合（ステップＳ１２でＮＯの場合）に、受け付けたパラメータをそのまま設定するステップ（ステップＳ１４）とを備える。
【００６３】
溶接諸条件設定工程（ステップＳ１：ステップＳ１１〜ステップＳ１４）では、まず、入力部２１から入力された溶接諸条件を制御部３１が受け付ける（ステップＳ１１）。制御部３１は、受け付けたパラメータのうち、溶融物性値条件については、溶融物性値条件設定部２４にパラメータの設定を実行させる。溶融物性値条件設定部２４は、設定するパラメータが溶接構造物の溶接材料の材料物性値か否かを判定し（ステップＳ１２）、溶接構造物の溶接材料の材料物性値については（ステップＳ１２でＹＥＳの場合）、溶接材料物性値テーブル１１を参照し、与えられた溶接諸条件から条件に該当する１個の物性値を取得し、溶接構造物の溶接材料の材料物性値として設定する（ステップＳ１３）。
【００６４】
一方、溶融物性値条件設定部２４は、例えば、母材の物性値等、設定するパラメータが溶接構造物の溶接材料の材料物性値以外の場合（ステップＳ１２でＮＯの場合）、受け付けたパラメータをそのまま設定する（ステップＳ１４）。なお、受け付けたパラメータのうち溶融物性値条件以外のパラメータについては、制御部３１が設定を行う。このようにして、入力された溶接諸条件が設定されると、溶接諸条件設定工程（ステップＳ１：ステップＳ１１〜ステップＳ１４）は完了する。
【００６５】
溶接諸条件設定工程が完了すると、続いて、固有ひずみ導出部２５が、溶接諸条件設定工程で設定された溶接諸条件を用いて固有ひずみ値を計算し、固有ひずみ値を得る（ステップＳ２）。固有ひずみ導出部２５は得られた固有ひずみ値を設定された溶接諸条件と関連付けて固有ひずみＤＢ３８に格納する（ステップＳ３）。
【００６６】
続いて、弾性解析部２６が、設定される溶接諸条件とステップＳ２において固有ひずみ導出部２５が算出する固有ひずみ値とを用いて、有限要素法に基づく弾性計算（弾性解析）を実行し、溶接構造物の溶接変形および残留応力を算出する（ステップＳ４）。これらの計算結果は、出力部２２に出力される（ステップＳ５）。計算結果の出力が完了すると、溶接変形等解析手順は全処理ステップの実行を完了する（ＥＮＤ）。
【００６７】
なお、図４に示される溶接変形等解析手順では、固有ひずみ導出部２５が計算した結果（固有ひずみ値）を固有ひずみＤＢ３８に格納するステップ（ステップＳ３）が実行されるので、固有ひずみ値を算出するステップ（ステップＳ２）において、設定された溶接諸条件と合致する溶接諸条件で算出された固有ひずみ値が格納されている場合には、固有ひずみ値の算出を、固有ひずみＤＢ３８から該当する固有ひずみ値を取得することによって行っても良い。
【００６８】
また、図４に示される溶接変形等解析手順は、ステップＳ３が実行されている例であるが、ステップＳ２で得られた結果と、設定される溶接諸条件とを用いることで、弾性解析（ステップＳ４）を実行することができるため、溶接変形等解析手順は、固有ひずみＤＢ３８がなくても弾性解析（ステップＳ４）以降の処理ステップの実行に支障はない。つまり、固有ひずみＤＢ３８へ固有ひずみ値を格納するステップ（ステップＳ３）を省略して、溶接変形等解析手順を実行することもできる。
【００６９】
次に、解析装置２０での解析結果を例示して、本発明の実施形態に係る解析装置、解析方法、および解析プログラムの有用性を説明する。
【００７０】
図５は溶接構造物の３次元有限要素モデルの一例である３次元有限要素モデル４０を示す説明図である。また、図６および図７は、溶接構造物（実物）による実測、従来の解析手法（以下、「従来手法」とする。）による解析、および、本発明の実施形態に係る解析装置等を用いて行う新たな解析手法（以下、「提案手法」とする。）による解析を行って得られる溶接後の単位角度あたりの角変形量（角変形量／度）の実測結果（実験値）および解析結果（解析値）を示す説明図である。
【００７１】
なお、図６，７の各グラフにそれぞれ示される◇印、■印、および▲印は、それぞれ、溶接構造物（実物）による実測の結果（図６，７において「実験値」と記す。）、３次元有限要素モデル４０（図５）に対して従来手法により得られた解析値（図６，７において「従来手法」と記す。）、３次元有限要素モデル４０に対して提案手法により得られた解析値（図６，７において「提案手法」と記す。）である。
【００７２】
図６に示されるグラフは、パス数（横軸）に対する溶接構造物（または溶接構造物の３次元有限要素モデル４０）の溶接後の角変形量／度（縦軸）の関係を示すグラフであり、実験値（図中◇印）と従来手法（図中■印）と提案手法（図中▲印）とによって得られた溶接後の角変形量／度が示されている。ここで、３次元有限要素モデル４０（図５）は、中心部に溶接線４１を有する溶接構造物の３次元有限要素モデルである。解析時の溶接条件は、溶接方法がＴＩＧ溶接、溶接プロセスにおける入熱量Ｑが７．５ｋＪ／ｃｍ、材料がＳＵＳ３０４としている。また、本プロセスは溶接材料の供給がないビードオン溶接であり、溶接線４１に対して、繰り返し熱量を加え続けたプロセスとしている。なお、溶接構造物（実物）については、上記解析と同条件によって作成されたものである。
【００７３】
図６に示されるグラフにおいて、従来手法と提案手法とを比べると、パス数が少ない場合には差異が小さいものの、パス数が増加するにつれて差異が拡大している。また、実験値と従来手法および提案手法とを比べると、パス数が少ない場合には、従来手法および提案手法の何れも実験値に対する誤差が比較的小さい。一方で、パス数が増えていくと、パス数の増加に伴って、従来手法では実験値に対する誤差が拡大しているが、提案手法ではパス数が多くなっても実験値に対する誤差は小さく維持されている。
【００７４】
固有ひずみ法による解析は、大型構造物に対する解析手法として用いられることが多いため、パス数が多い溶接条件における評価が重要となるが、上述したように、提案手法は、従来手法よりも特にパス数の多い条件下で精度良く解析でき、パス数が多くなっても実験値に対する誤差は小さく維持されているので、パス数が多くなる傾向にある大型構造物に対する解析を固有ひずみ法によって行う場合に従来手法よりも優位となる。
【００７５】
なお、図６に示されるグラフではパス数が６の場合までしか示していないが、７以上においても、従来手法では実験値に対する誤差が拡大し、提案手法ではパス数が多くなっても実験値に対する誤差は小さく維持されるという傾向に変わりはない。
【００７６】
続いて、図７に示されるグラフは、座屈変形が生じるまでは変形量を一次関数的に比較および評価できる指標として一般的に知られているＱ／ｈ2（Ｑ：単位溶接長当りの入熱量、ｈ：板厚）（横軸）に対する溶接構造物（または溶接構造物の３次元有限要素モデル４０）の溶接後の角変形量／度（縦軸）の関係を示すグラフであり、実験値（図中◇印）と従来手法（図中■印）と提案手法（図中▲印）とによって得られた溶接後の角変形量／度が示されている。なお、３次元有限要素モデル４０、解析時の溶接条件、および溶接構造物（実物）については、図６に示されるグラフと同様である。また、今回の実験および解析においては、入熱量Ｑ（＝約７．５ｋＪ／ｃｍ）を変更せずに、構造物の板厚ｈを変更することによって種々のＱ／ｈ2を表現している。これは大型構造物における板厚の条件を想定したものである。
【００７７】
図７に示されるグラフによれば、座屈変形が生じる（Ｑ／ｈ2＝１０程度）までは、実験値に対する提案手法の誤差は、実験値に対する従来手法の誤差よりも小さく抑えられている。また、座屈変形が生じる（Ｑ／ｈ2＝１０程度）までの領域では、提案手法により得られる溶接後の角変形量／度は、実験値とほぼ一致していることが認められる。
【００７８】
ここで、座屈変形が生じる（Ｑ／ｈ2＝１０程度）までの領域は、厚板の大型構造物を溶接構造物とする場合に該当する領域であり、座屈変形が生じる領域（Ｑ／ｈ2＝１０よりも大）は、主に薄板・大入熱における条件で溶接を実施した場合、すなわち、厚板の大型構造物を溶接構造物としない場合に該当する領域である。従って、Ｑ／ｈ2が１０程度までの領域において従来手法よりも実験値に対する誤差を小さくできる提案手法は、大型構造物が溶接構造物となる固有ひずみ法による解析では、従来手法よりも優位といえる。
【００７９】
上述したように、提案手法によれば、溶接構造物の溶接後における角変形量／度について、従来手法よりも精度良く、かつ、実験値と同等の高い精度で解析でき、本発明の実施形態に係る解析装置、解析方法、および解析プログラムは、従来の解析装置、解析方法、および解析プログラムよりも解析精度の点で優位となる。
【００８０】
以上、解析装置２０、溶接変形等解析手順、および溶接変形等解析手順をコンピュータに実行させる解析ＰＧ１０によれば、パス数が多く、Ｑ／ｈ2が１０程度までとなる傾向にある大型構造物を溶接構造物とする溶接変形等の解析を固有ひずみ法によって行う場合に、溶接のプロセスタイプや温度段階等に応じて設定する溶接材料の材料物性値を変えることで得られる固有ひずみ値を計算実行時の溶接諸条件と関連付けて固有ひずみＤＢ３８に格納していけば、溶接構造物の溶接部の固有ひずみデータベースを簡易かつ厳密性高く構築できる。
【００８１】
また、解析装置２０、溶接変形等解析手順、および溶接変形等解析手順をコンピュータに実行させる解析ＰＧ１０によれば、溶接のプロセスタイプや温度段階等に応じて設定する溶接材料の材料物性値を変えることで得られる固有ひずみ値を採用して有限要素法に基づく弾性計算（弾性解析）を行うことで、実験値に対して誤差の小さい計算結果を得ることができる。
【００８２】
なお、本発明は上記実施形態そのままに限定されるものではなく、実施温度段階では、上述した実施例以外にも様々な形態で実施することが可能であり、発明の要旨を逸脱しない範囲で、種々の省略、追加、置き換え、変更を行なうことができる。これら実施形態やその変形は、発明の範囲や要旨に含まれるとともに、特許請求の範囲に記載された発明とその均等の範囲に含まれる。
【符号の説明】
【００８３】
１…コンピュータ、２…ＣＰＵ、３…主記憶装置、４…補助記憶装置、５…入力装置、６…出力装置、７…通信装置、８…計算サーバー、１０…解析ＰＧ（プログラム）、１１…溶接材料物性値設定テーブル、２０…解析装置、２１…入力部、２２…出力部、２３…通信部、２４…溶融物性値条件設定部、２５…固有ひずみ導出部、２６…弾性解析部、２８…表示処理部、２９…記憶部、３１…制御部、３５…母材材料物性値設定部、３６…溶接材料物性値設定部、３８…固有ひずみＤＢ、４０…３次元有限要素モデル、４１…溶接線。
【図１】
2015123501.tif 000003
【図２】
2015123501.tif 000004
【図３】
2015123501.tif 000005
【図４】
2015123501.tif 000006
【図６】
2015123501.tif 000007
【図７】
2015123501.tif 000008
【図５】
2015123501.tif 000009